(57)【要約】【課題】本発明は、外循環治療時における体液中への割れ片混入を防止でき、かつ毒素吸着効率が高い体液浄化カラム用の繊維素材を提供する。【解決手段】本発明の体液浄化カラム用繊維素材は、少なくともＡ成分とＢ成分からなり、Ａ成分の周りをＢ成分が取り囲んだ複合繊維であって、単糸繊度が４．５ｄｔｅｘ以上の場合には、繊維表面からＡ成分に達するまでの距離が１μｍ以上であることを特徴とするものであまた、単糸繊度４．５ｄｔｅｘ未満の場合には、繊維表面からＡ成分に達するまでの距離が繊維直径の５％以上であることを特徴とするものである。【選択図】  図２
2004229867.tif 000002
【特許請求の範囲】
【請求項１】
少なくともＡ成分とＢ成分からなり、Ａ成分の周りをＢ成分が取り囲んだ単糸繊度４．５ｄｔｅｘ以上の複合繊維であって、繊維表面からＡ成分に達するまでの距離が１μｍ以上である複合繊維からなることを特徴とする体液浄化カラム用繊維素材。
【請求項２】
少なくともＡ成分とＢ成分からなり、Ａ成分の周りをＢ成分が取り囲んだ単糸繊度４．５ｄｔｅｘ未満の複合繊維であって、繊維表面からＡ成分に達するまでの距離が繊維直径の５％以上である複合繊維からなることを特徴とする体液浄化カラム用繊維素材。
【請求項３】
Ｂ成分が繊維の３０ｗｔ％以上占めることを特徴とする請求項１または２に記載の体液浄化カラム用繊維素材。
【請求項４】
Ｂ成分が少なくともポリスチレン、ポリスルホン、ポリメチルメタクリレート及びそれらの誘導体から選ばれるポリマーを含むことを特徴とする請求項１〜３のいずれかに記載の体液浄化カラム用繊維素材。
【請求項５】
複合繊維が海島型複合繊維であることを特徴とする請求項１〜４のいずれかに記載の体液浄化カラム用繊維素材。
【請求項６】
海島型複合繊維における島の数が１０以上であることを特徴とする請求項５に記載の体液浄化カラム用繊維素材。
【請求項７】
請求項１〜６のいずれかの体液浄化カラム用素材に毒素吸着基を導入したことを特徴とする毒素吸着材。
【請求項８】
海島型複合繊維を芯成分を紡糸し、その後または同時に、その周りに少なくとも海成分と同一のポリマーを含む鞘成分を配置して、芯鞘型繊維として製糸することを特徴とする体液浄化カラム用繊維素材の製造方法。
【発明の詳細な説明】
【０００１】
【発明の属する技術分野】
本発明は、体液中の毒素を除去する体液浄化カラム用の繊維素材及びその製造方法に関する。
【０００２】
【従来の技術】
細菌感染は種々の疾患に伴って発生し、その後、敗血症等の重篤な状態に陥ることもある。一般に、細菌感染に対しては抗生剤の投与による治療が行われるが患者の容態や菌の薬剤耐性化等により効果が出ない場合も多い。このような抗生剤の効果の低い患者に対しては、体液浄化カラム等を用いてエンドトキシン、ペプチドグリカン、リポタイコ酸、スーパー抗原、エンテロトキシン等細菌由来の成分を積極的に体外に除去する療法が治療の一つとして行われている。
【０００３】
細菌由来の成分を吸着し体外に除去する物として、ポリスチレン繊維にポリミキシンを固定化した吸着剤を充填したエンドトキシンを除去するカラムが知られている（例えば、特許文献１参照）。
【０００４】
そして、繊維に直接ポリミキシンのような毒素吸着基を化学的に導入する場合、繊維自体の強度が低下することがあるが、それに対しては毒素吸着基導入反応に不活性なポリマーを島成分に配して補強する海島型複合繊維を用いることが提案されている（例えば、特許文献２〜４参照）。
【０００５】
しかし、海島型複合繊維を用いて補強した場合、従来の２成分系海島型複合繊維の紡糸方法によって得られた海島型複合繊維では、毒素吸着基導入反応や機械的応力によって島成分の飛び出しや繊維表面の割れが発生することがあった。このため毒素吸着基を導入した繊維素材を充填したカラムの出口にフィルターを取り付けても、割れ片が小さい場合にはフィルターをすり抜けてしまい、体外循環による治療時に体液中へ混入する問題が懸念されていた。さらに、繊維表面が割れることによって、せっかく毒素吸着基を導入した海成分が脱落してしまうため毒素吸着効率が低下する問題もあり、反応条件やカラム充填作業の管理が非常に難しかった。
【０００６】
【特許文献１】
特開昭６０−２０９５２５号公報
【０００７】
【特許文献２】
特開平９−２３５２６３号公報（第３、１０−１１頁）
【０００８】
【特許文献３】
特開平１０−１４７５１８号公報（第２、４、７頁）
【０００９】
【特許文献４】
特開平１０−１４７５４１号公報（第２、４、６頁）
【００１０】
【発明が解決しようとする課題】
本発明は、かかる従来技術の問題点に鑑み、補強成分の飛び出しや繊維表面の割れを防ぐことにより体外循環治療時における体液中への割れ片混入を防止でき、かつ毒素吸着効率が高い体液浄化カラム用の繊維素材を提供することを目的とする。
【００１１】
【課題を解決するための手段】
本発明者らは鋭意検討の結果、海島型複合繊維中の島成分の位置が制御できないため図１のように島成分が繊維表面近くまで押し出され易く、繊維表面から最外島成分までの距離が非常に短くなり、その結果、毒素吸着基導入反応や機械的応力によって島成分の飛び出しや繊維表面の割れが発生することをつきとめ、本発明に到達した。
【００１２】
上述の目的を達成するため本発明は、次の通りの構成をとるものである。
（１）少なくともＡ成分とＢ成分からなり、Ａ成分の周りをＢ成分が取り囲んだ単糸繊度４．５ｄｔｅｘ以上の複合繊維であって、繊維表面からＡ成分に達するまでの距離が１μｍ以上である複合繊維からなることを特徴とする体液浄化カラム用繊維素材。
（２）少なくともＡ成分とＢ成分からなり、Ａ成分の周りをＢ成分が取り囲んだ単糸繊度４．５ｄｔｅｘ未満の複合繊維であって、繊維表面からＡ成分に達するまでの距離が繊維直径の５％以上である複合繊維からなることを特徴とする体液浄化カラム用繊維素材。
（３）Ｂ成分が繊維の３０ｗｔ％以上占めることを特徴とする前記（１）または（２）に記載の体液浄化カラム用繊維素材。
（４）Ｂ成分が少なくともポリスチレン、ポリスルホン、ポリメチルメタクリレート及びそれらの誘導体から選ばれるポリマーを含むことを特徴とする前記（１）〜（３）のいずれかに記載の体液浄化カラム用繊維素材。
（５）複合繊維が海島型複合繊維であることを特徴とする前記（１）〜（４）のいずれかに記載の体液浄化カラム用繊維素材。
（６）海島型複合繊維における島の数が１０以上であることを特徴とする前記（５）に記載の体液浄化カラム用繊維素材。
（７）前記（１）〜（６）のいずれかの体液浄化カラム用繊維素材に毒素吸着基を導入したことを特徴とする毒素吸着材。
（８）海島型複合繊維を芯成分を紡糸し、その後または同時に、その周りに少なくとも海成分と同一のポリマーを含む鞘成分を配置して、芯鞘型繊維として製糸することを特徴とする体液浄化カラム用繊維素材の製造方法。
【００１３】
【発明の実施の形態】
以下、さらに詳しく本発明について説明をする。
【００１４】
本発明の体液浄化カラム用繊維素材は、少なくともＡ成分とＢ成分からなり、Ａ成分の周りをＢ成分が取り囲んだ複合繊維であって、単糸繊度が４．５ｄｔｅｘ以上の場合には、繊維表面からＡ成分に達するまでの距離が１μｍ以上であることを特徴とするものであり、また、単糸繊度が４．５ｄｔｅｘ未満の場合には、繊維表面からＡ成分に達するまでの距離が繊維直径の５％以上であることを特徴とするものである。
【００１５】
本発明において繊維表面からＡ成分に達するまでの距離とは、図２に示す通り繊維表面からＡ成分（Ａ成分が複数に分かれている場合、すなわち複数の島となっている場合は最も外側に存在する島）までの最短距離を言う。
【００１６】
本発明において体液とは、血液、血漿、血清、腹水、リンパ液、関節内液及びこれらから得られた分画成分、ならびにその他の生体由来の液性成分をいう。
【００１７】
複合繊維を用いることにより、毒素吸着基を導入するＢ成分を反応に不活性なＡ成分で補強することができる。しかし、Ａ成分を用いて補強することによって複合繊維自体の強度は高くなるものの、毒素吸着基導入反応の際の膨潤や寸歩変化及びカラム充填作業時等の機械的応力によって補強成分であるＡ成分が飛び出したり、繊維表面が割れてしまう場合がある。これを防止するため、本発明における複合繊維は繊維表面からＡ成分に達するまでの距離が、単糸繊度が４．５ｄｔｅｘ以上の場合には１μｍ以上、単糸繊度が４．５ｄｔｅｘ未満の場合には繊維直径の５％以上であることが必要である。このような複合繊維を体液浄化カラム用繊維素材に適用することで毒素吸着基導入反応の際やカラム充填作業時におけるＡ成分の飛び出しや割れを防ぐことができる。すなわち、本発明の体液浄化カラム用繊維素材を用いれば、体外循環治療時に割れ片等が血液中に混入することがないため安全な体液浄化カラムとして使用することができる。
【００１８】
このような観点から、本発明において、単糸繊度４．５ｄｔｅｘ以上の場合、複合繊維の繊維表面からＡ成分に達するまでの距離は２μｍ〜１０μｍであることがより好ましく、３μｍ〜８μｍあることがさらに好ましい。繊維表面からＡ成分に達するまでの距離が大きくなりすぎると、Ａ成分による補強効果が繊維表面まで及ばなくなり、却って繊維表面のポリマーが脱落しやすくなるため好ましくない。また、複合繊維の単糸繊度が４．５ｄｔｅｘ未満まで細くなる場合には、繊維自体がしなやかになるため応力に対して割れ難く、繊維表面からＡ成分に達するまでの距離が１μｍ未満であっても繊維直径の５％以上、より好ましくは５％〜３０％、さらに好ましくは６％〜２０％の範囲内であれば本発明の効果は期待できる。すなわち、単糸繊度が細くなればその繊維表面からＡ成分までの距離の繊維直径に対する比率が大きくなるので、距離そのものの値よりもむしろ、比率の方がＡ成分の飛び出しや割れに影響を及ぼすようになる。そして、その比率に影響され易くなる繊度が４．５ｄｔｅｘ辺りからである。また、繊維表面からＡ成分に達するまでの距離の直径に対する比率が大きくなりすぎると前述の通り繊維表面のポリマーが脱落しやすくなるため好ましくない。
【００１９】
なお、本発明の繊維素材は丸型断面だけでなく、三角型、四角型、Ｈ型、扁平形、中空形などさまざまな異形断面の繊維が好ましく適用できるが、この場合の繊維表面からＡ成分に達するまでの距離とは繊維表面からＡ成分までの距離（Ａ成分が複数に分かれている場合、すなわち複数の島となっている場合は最も外側に存在する島までの距離）のうち最短の長さを言うものである。
【００２０】
本発明の体液浄化カラム用繊維素材の形態については、特に限定されるものではないが、反応する場合やカラムに充填する場合の扱い易さを考慮すると、織物、編物、フェルト、不織布等のシート状形態であることが好ましい。織物、編物として用いる場合に繊維はモノフィラメントでもマルチフィラメントでも何ら問題なく適用できるが、特にマルチフィラメントを用いることは総繊度に対して多くの毒素吸着基を導入できるため好ましい態様である。このような観点からマルチフィラメントを用いる場合の好ましいフィラメント数は５以上であり、より好ましくは１０以上である。複合繊維の総繊度は製織、製編加工時にある程度の強力を有する必要があるため３０ｄｔｅｘ以上であることが好ましく、４０〜３００ｄｔｅｘであることがより好ましい。太くなり過ぎると織り難く、編み難くなるからである。また、本発明の繊維素材の単糸繊度は、特に限定されないが、２０ｄｔｅｘ以下であることが好ましく、より好ましくは１０ｄｔｅｘ以下であり、さらに好ましくは０．１ｄｔｅｘ〜７ｄｔｅｘである。単糸繊度を細くすると繊維自体がしなやかになるため、反応後のカラムへの充填作業等に対しても扱いやすく、割れ難くなり、さらにカラム充填量（ｇ）あたりの比表面積が向上するため多くの毒素吸着基が導入でき、吸着効率も高くなるからである。但し、単糸繊度が細くなりすぎると、繊維全体として強力が無くなりカラムへの充填作業時などで単糸切れが発生し易くなり好ましくない。
【００２１】
本発明における複合繊維は、Ｂ成分が３０ｗｔ％以上占めることが好ましく、４０ｗｔ％〜８０ｗｔ％がより好ましく、５０ｗｔ％〜７０ｗｔ％がさらに好ましい。Ｂ成分に毒素吸着基を導入するため繊維中のＢ成分が占める割合が低すぎると十分に毒素吸着基が導入されず、毒素吸着率が低下してしまう。またＢ成分の割合が高くなりすぎると繊維素材の補強的役割を果たすＡ成分の割合少なくなるため、繊維素材として必要な強度を維持できなくなるからである。
【００２２】
Ｂ成分に使用するポリマーは、毒素吸着基を化学的に導入できるものであれば特に制限はないが、ポリスチレン、ポリスルホン、ポリメチレンメタクリレート及びそれらの誘導体、例えば、ポリ−α−メチルスチレン、ポリビニルトルエン、ポリビニルキシレン、ポリクロロメチルスチレン、などのホモ重合体、これら２種以上共重合体もしくは他のポリマーとの共重合体がより好ましく用いられる。さらにセルロース、コラーゲン、キチン、キトサン及びそれらの誘導体を含む天然高分子なども好適に用いられる。また、Ｂ成分として用いるポリマーは必ずしも１種類である必要はなく、例えば、上記ポリマーと反応に不活性なポリマーをブレンドして用いることは、補強効果や割れ防止効果を高めることができるので好ましい態様である。
【００２３】
Ａ成分として用いるポリマーは、補強用としてポリエステル、ポリアミド、ポリエーテルイミド、ポリアミド、ポリエーテル、ポリフェニレンスルフィド、ポリ−α−オレフィンなどのホモ重合体、又はこれらの共重合体、ブレンドが用いられ、その中でも耐薬品性に優れたポリ−α−オレフィンが好ましく用いられる。ポリ−α−オレフィンとしてはポリプロピレン、ポリエチレン、ポリ−３−メチルブテン−１、ポリ−４−メチル−メチルペンテン−１などが好ましく用いられる。
【００２４】
本発明における複合繊維の形態は、Ａ成分の周りをＢ成分が取り囲んだ形態であれば特に限定されるものでなく、芯鞘型複合繊維形態や海島型複合繊維形態などが好ましく適用できるが、繊維自体の強度を保ちつつしなやかさを発現させる観点からは、海島型複合繊維形態が特に好ましい。ここで海島型複合繊維形態とは、少なくとも２成分以上からなり、一方の成分（島成分）の周りを他方の成分（海成分）が取り囲んでおり、かつ島の数が２以上である繊維形態を言う。すなわち、毒素吸着基を導入後のＢ成分の強度は大きく低下し、実質Ａ成分の強度が繊維自体の強度となっているため、Ａ成分である島成分の比率を高くすることで繊維自体の強度は高くなる一方、島の比率を上げることにより繊維の剛性が増し、機械的応力によって繊維表面が割れ易くなるが、海島型複合繊維形態とすれば、実質的に島成分の比率が同じであっても、島の数を増やして島の個々を細くすることで繊維の剛性向上を抑えつつ繊維自体の強度を保つことができる。またさらに島の数が増えると、島成分と海成分とが接触する面積が大きくなるので、海成分が特に剥がれ難くなる。このような観点から、島の数は１０以上が好ましく、１５〜１００であることがさらに好ましい。島の数が多過ぎると、紡糸する際に島成分同士が一つになる、いわゆる合流が起こって太くなるため却って剛性が高くなり割れ易くなる。
【００２５】
本発明の繊維素材を用いた体液浄化カラムで除去する毒素とは、一般に数多く存在する毒素の他、通常無害のものや良い効果を示すものであってもその時々の状況に応じて害を及ぼす場合があるため、特に限定されるものではないが、例えば、黄色ブドウ球菌の腸管毒素、溶血毒素、ロイコシジン、コアグラーゼやプロテインＡ、コレラ菌のコレラ毒素、出血性大腸菌や赤痢菌の産生するベロ毒素、緑膿菌の産生する外毒素Ａ、連鎖球菌の産生する発熱性外毒素などの分泌性の毒素や、リポポリサッカライド等の細菌自体を構成する化合物や細菌の遺伝子構成成分であるデオキシリボ核酸等、さらにはＴＮＦ−αやＩＬ−６などのサイトカインなども毒素として挙げられる。さらに、これらの中でパイロジェンと称される一群の毒素がある。パイロジェンは発熱性を有する一群の物質の総称であり、細菌感染を通じて体内に侵入することにより発熱やショック症状を誘引することが知られている強毒性の物質である。このパイロジェン活性を有する毒素としてはグラム陰性菌の細胞膜構成成分であるリポポリサッカライド（エンドトキシン）、黄色ブドウ球菌の腸管毒素やトクシックショックシンドロームトキシン−１等が挙げられる。
【００２６】
また、本発明の体液浄化カラム用繊維素材が効果を発揮できる毒素吸着基は、毒素に対する吸着性能が高いものであれば、特に限定しないが、水素結合可能な官能基を有することが好ましく、水素結合可能な官能基としては、尿素結合、チオ尿素結合、アミド結合、アミノ基及び水酸基から選ばれる置換基を有することが好ましく、より好ましくは更に疎水結合を形成可能な官能基を有するものが用いられる。尿素結合あるいはチオ尿素結合あるいはアミド結合を有する置換基としてはとくに限定はなく、ヘキシル基、オクチル基、ドデシル基などの脂肪族化合物やシクロヘキシル基、シクロペンチル基などの脂肪族化合物、より好ましくはフェニル基、ナフチル基、アントラシル基等の芳香族化合物が用いられる。また、アミノヘキシル基、モノメチルアミノヘキシル基、ジメチルアミノヘキシル基、アミノオクチル基、アミノドデシル基、トリル基、クロロフェニル基、ニトロフェニル基、ジフェニルメチル基、アミンジフェニルメチル基等の誘導体も好適に用いられる。アミノ基を有する化合物としては、例えば、ジエチレントリアミン、トリエチレンテトラミン、テトラエチレンペンタミン、ジプロピレントリアミン、ポリエチレンイミン、Ｎ−２，２−ジアミノジエチルアミン等が好ましく用いられる。水酸基を有する化合物としては、例えば、ヒドロキシプロパン、１，３−ジアミノ−２−ヒドロキシプロパン、ヒドロキシブタン、ヒドロキシ酪酸、ヒドロキシピリジン等の化合物やグルコース、グルコサミン、ガラクトサミン、マルトース、セルビオース、スクロース、アガロース、セルロース、キチン、キトサン等の単糖、オリゴ糖、多糖糖の糖質あるいはそれらの誘導体が置換基として好ましく用いられる。また、エーテル結合を有する化合物としては、例えば、１，２−ビス（２−アミノエトキシ）エタンや３，９ビス（３−アミノプロピル）−２，４，８，１０−テトラオキサスピロ〔５．５〕ウンデカン等を用いることができる。さらに、カルボキシル基、メルカプト基、ウレタン基、グアニジノ基、エステル基等のような水素結合を形成可能な官能基を持つものも官能基として好適に用いられる。
【００２７】
毒素吸着率の測定方法としては種々考えられ、その違い、例えば吸着体と被吸着液との容積比や被吸着液中の夾雑物濃度や反応時間、撹拌の有無等により除去率が変動すると考えられる。本発明おける吸着率の測定を以下に示す。
【００２８】
細菌成分と抗生剤等の医薬品の吸着率の測定は０．１５Ｍ塩化ナトリウムを含む０．１Ｍリン酸緩衝液（ｐＨ７．４）中に５ｍｇ／ｍｌの濃度になるように牛血清アルブミン（フラクションＶ）を溶解させた溶液を用いる。容積比は吸着体０．１ｇを被吸着液１ｍｌ中に添加して行い、反応温度は３７℃、吸着時間は２時間、旋回撹拌の条件において行った。これらの結果より下式（１）を用いて吸着率を計算した。
（Ｃ０−Ｃ）／Ｃ０・・・・・・（１）式
ここで、Ｃ０は被吸着物の吸着前の溶液中の初期濃度、Ｃは被吸着物の吸着後の溶液中の濃度である。
【００２９】
本発明の体液浄化カラム用繊維素材の製造方法は特に限定されるものではないが、以下に好ましい例をあげる。
【００３０】
本発明における複合繊維は、少なくともＡ成分とＢ成分からなり、Ａ成分の周りをＢ成分が取り囲んだ複合繊維であるが、ここでは海島型複合繊維を例にとって説明する。その製造方法の好ましい例としては、図３のように島成分と海成分とからなる海島型複合繊維を芯成分とし、その周りに少なくとも海成分同一のポリマーを含む鞘成分が取り囲んだ芯鞘型繊維として製糸することである。この方法によって、島成分がＡ成分、海成分と鞘成分がＢ成分に該当する複合繊維とすることができ、鞘成分の供給量を制御することで、これまで困難であった繊維表面からＡ成分に達するまでの距離を自在に制御することができる。ここで、特に注目すべきは、海成分と鞘成分に同一のポリマーを含むことである。これにより相互に馴染みやすくなるため反応時やカラム充填作業時に海成分から鞘成分が剥離するのを防止することができる。このような観点から、海成分と鞘成分に同一のポリマーを用いることは好ましい態様である。
【００３１】
複合繊維を製造する紡糸装置はそれぞれ島成分、海成分、鞘成分に対応できる３成分系のものが好ましく使用できる。この製造方法の特徴は、従来の３成分系の紡糸と異なり、海成分と鞘成分に同一ポリマーを用いれば実質的に２成分系の繊維ができることである。この方法によって、前述の通り島成分の位置は繊維の鞘成分の厚さを変更して任意に制御でき、従来問題になっていた反応時の島繊維の飛び出しや海成分の割れを抑制することができる。好ましい鞘成分の重量比率は５ｗｔ％〜８０ｗｔ％であり、１０ｗｔ％〜６０ｗｔ％がより好ましく、１５ｗｔ％〜５０ｗｔ％がさらに好ましい。鞘成分の重量比率が低すぎると、本発明の特徴である繊維表面からＡ成分に達するまでの距離が１μｍ以上、もしくは繊維直径の５％以上とすることができなくなり、また比率が高くなりすぎると、結果として島成分の比率が低くなるため繊維自体の強度が低くなってしまう。
【００３２】
また２成分系の紡糸装置であっても、紡糸する際にパック内で海成分と鞘成分に分配し、その分配比率を制御することによって３成分系の場合と同様に好ましく製造することができる。
【００３３】
本発明の体液浄化カラム用繊維素材は、毒素吸着基を導入して用いられるが、導入方法は任意であり、毒素吸着基の種類によって化学反応、コーティング、その他の方法によって、一段階もしくは多段階の操作により好ましく導入できる。また、毒素吸着基を導入する時期も、織物、編物等のシート状形態にする前でも、後でもよい。その一例としては、アミノ基を有する毒素吸着基を導入する場合、まずアミノ基と共有結合で固定化できる反応性官能基を化学反応などによってＢ成分のポリマーに導入し、続いてその官能基に毒素吸着基のアミノ基を共有結合させて導入する方法が好ましい。また、アミノ基と共有結合する官能基を有する毒素吸着基であれば、導入したアミノ基と反応させて毒素吸着基を導入することも好ましい方法である。さらに、毒素吸着基導入前に本発明の繊維素材を予め熱収縮させて、耐薬品性を向上させる方法も、割れ防止の観点から好ましい方法である。
【００３４】
本発明の体液浄化用カラムは、本発明の体液浄化カラム用繊維素材に毒素吸着基を導入した毒素吸着材をカラム容器に充填することによって製造することができる。カラムの構成としては、特に限定されないが、なかでも、毒素吸着材を平板状に形成し、これを重ねて容器に充填したカラム、毒素吸着材が円筒形状に巻かれてなる円筒状フィルターが、両端部に体液入口と体液出口とを有する円筒容器に納められているカラム、毒素吸着材が円筒状にまかれてなる中空円筒状フィルターが、その両端部を封止された状態で体液入口と体液出口とを有する円筒状容器に納められており、容器の体液入口は前記中空円筒状フィルターの外周部に通じる部位に、また容器の体液出口は前記中空円筒状フィルターの内周部に通じる部位にそれぞれ設けられているカラムが好ましい。
【００３５】
【実施例】
以下、実験例により、本発明をさらに具体的に説明する。
【００３６】
実施例１
３５ｗｔ％の島成分（ポリプロピレン）、３５ｗｔ％の海成分（ポリスチレン）及び３５ｗｔ％の鞘成分（ポリスチレン）とからなる海島型複合繊維（島数：１６）を３成分紡糸装置を用いて吐出量１４．４ｇ／分、引取速度１６００ｍ／分で紡糸した。得られた繊維は単糸繊度４．５ｄｔｅｘ、フィラメント数１８であり、単繊維の断面を顕微鏡により観察すると、丸型断面で繊維表面から最外島に達するまでの距離が５μｍであった。この繊維を２本合わせて合撚し（Ｓ３３ｔ／ｍ、１６２ｄｔｅｘ、フィラメント数３６）、その後筒編地を作製した。これを本実施例の繊維素材とした。
【００３７】
この編地を５０ｇのＮ−メチロール−α−クロロアセトアミド、４００ｇのニトロベンゼン、４００ｇの９８％硫酸、０．８５ｇのパラホルムアルデヒドの混合溶液と２０℃で１時間反応させた。その後、編地をニトロベンゼンで洗浄し、その後、水により反応を停止させた後、メタノールで再び洗浄することによりα−クロロアセトアミドメチル化架橋ポリスチレン編地（以下ＡＭＰＳｔ編地と略す。）を得た。
【００３８】
次に、テトラエチレンペンタミン６．３ｇ、ｎ−ブチルアミン７．２ｇをジメチルスルホキシド（以下ＤＭＳＯと略す。）５００ｍｌに溶解した液に、２０ｇのＡＭＰＳｔ編地を撹拌しつつ加えた。反応は３０℃で３時間行い、その後、反応した編地をガラスフィルター上でＤＭＳＯ５００ｍｌを用いて洗浄し、さらにその編地を、２．３ｇの４−クロロフェニルイソシアネートを溶解したＤＭＳＯ５００ｍｌの溶液に添加し、反応を２５℃で１時間行った。その後ガラスフィルター上でＤＭＳＯ１０００ｍｌを用いて洗浄し、尿素結合を導入したＡＭＰＳｔ編地（以下ＵＡＭＰ編地と略す。）を得た。
【００３９】
作製したＵＡＭＰ編地を用いて細菌由来成分の吸着試験を行った。細菌由来成分としては黄色ブドウ球菌の産生する外毒素であるトキシックショックシンドロームトキシン−１（以下ＴＳＳＴ−１と略す。トキシンテクノロジー社製）、プロテインＡ（以下ＰｒＡと略す。ザイメット社製）、αヘモリジン（以下ａＨＬと略す。リサーチバイオケミカルインスティテュート社より購入）および蛋白質分解酵素（以下ＳＰＥＢと略す。トキシンテクノロジー社製）および大腸菌由来のリポポリサッカライド、Ｅ．ｃｏｌｉ０１１１Ｂ４（以下ＬＰＳと略す。シグマ社製）を用いた。濃度は、ＴＳＳＴ−１、ＰｒＡ、ａＨＬ、ＳＰＥＢに関しては酵素免疫学的に、ＬＰＳに関してはリムルス試薬（和光純薬製）により測定した。
【００４０】
ＴＳＳＴ−１、ＰｒＡ、ａＨＬ、ＳＰＥＢを１ｎｇ／ｍｌ、ＬＰＳを１０ｎｇ／ｍｌとなるように０．１５Ｍ塩化ナトリウム、５ｍｇ／ｍｌ牛血清アルブミン（フラクションＶ）（生化学工業社製）を含む０．１Ｍリン酸ナトリウム緩衝液（ｐＨ７．４）中に溶解させ被吸着液とした。ＵＡＭＰ０．１ｇをこの被吸着液１ｍｌ中に添加し、３７℃で２時間旋回撹拌しつつ吸着反応を行った。吸着前後の濃度を測定し前述した式（１）を用いて除去率を算出した結果を表１に示した。細菌由来成分に対して５０％以上の高い除去性能を示した。
【００４１】
また、得られたＵＡＭＰ編地を電子顕微鏡により繊維表面の状態を観察したところ、繊維表面は凹凸があるものの、島成分の飛び出しや割れは発生していなかった。
【００４２】
実施例２
実施例１と同じ口金を用いて、４０ｗｔ％の島成分（ポリエチレン）、３５ｗｔ％の海成分（ポリスチレン）及び２５ｗｔ％の鞘成分（ポリスチレン）とからなる海島型複合繊維（島数：１６）を３成分紡糸装置を用いて吐出量７．９ｇ／分、引取速度１６００ｍ／分で作製した。得られた繊維は単糸繊度２．５ｄｔｅｘ、フィラメント数１８であり、単繊維の断面を顕微鏡により観察すると、丸型断面で繊維表面から最外島に達するまでの距離が０．９μｍであった。これは、直径（１５μｍ）の６％に相当するものであった。
【００４３】
得られた繊維に実施例１と同様の方法で、ＵＡＭＰ繊維を作製し、吸着試験を行った。その結果、表１に示したように高い除去性能を示した。
【００４４】
また、電子顕微鏡により繊維表面状態を観察したところ、実施例１の場合と同様に島成分の飛び出しや割れは発生していなかった。
【００４５】
比較例１
海島部分については、実施例１及び２と同じである口金を用いて、３５ｗｔ％の島成分（ポリプロピレン）と６５ｗｔ％の海成分（ポリスチレン）とからなる海島型複合繊維（島数：１６）を２成分紡糸装置を用いて吐出量１４．４ｇ／分、引取速度１６００ｍ／分で作製した。得られた繊維は単糸繊度４．５ｄｔｅｘ、フィラメント数１８であり、繊維の断面を顕微鏡により観察すると、繊維表面から最外島までの距離が０．７μｍであった。この繊維を２本合わせて、合撚し（Ｓ３３ｔ／ｍ、１６２ｄｔｅｘ、フィラメント数３６）、筒編地を作製した。
【００４６】
得られた編地を実施例１と同様の方法で、ＵＡＭＰ編地を作製した。得られた編地の吸着試験の結果を表１に示した。実施例１及び２に比べ、除去性能が低かった。
【００４７】
また、電子顕微鏡により表面状態を観察したところ、島成分であるポリプロピレンが数多く露出しており、所々に表面が割れたり、剥がれた後があった。
【００４８】
実施例３、比較例２
実施例１及び比較例１で得られたＵＡＭＰ編地を円筒形状に巻いて円筒状フィルターとし、これを両端部に血液入口と血液出口とを有する円筒容器に入れて、それぞれ血液浄化カラムを作製した。得られたカラムを後述の方法によりそれぞれ微粒子数を測定し、結果を表２に示した。実施例３のカラムでは、微粒子は少なく、通水時間とともに減少していくのに対し、比較例２のカラムは、微粒子が多く、４時間後でもかなり多くの微粒子が発生しており、体外循環治療用には不適当であった。
【００４９】
（流出微粒子量の測定方法）
体外循環治療時に割れ片が体液中の混入するおそれがあるか否かを調べるために、
体液浄化カラムに通液した場合に流出する微粒子を測定した。その測定方法は以下の通りである。
【００５０】
体液浄化カラムに粒径５μｍ以上の異物数が５個／ｍｌ以下、２５μｍ以上の異物数が０．０１個／ｍｌ以下のメンブレンフィルター濾過水を体液ポンプを用いて、２００ｍｌ／分の流速で４時間通し、その流出液を、送液開始後、１時間、２時間、３時間、４時間後に採取した。それぞれの液に含まれる粒径５μｍ以上及び２５μｍ以上の異物数を測定し、５μｍ以上の異物が１０個／ｍｌ以下、２５μｍ以上の異物が０．０１個／ｍｌ以下の場合を合格レベルと判断した。
【００５１】
【表１】
2004229867.tif 000003
【００５２】
【表２】
2004229867.tif 000004
【００５３】
【発明の効果】
補強成分の飛び出しや繊維表面の割れを防ぐことにより体外循環治療時における体液中への割れ片混入を防止でき、かつ毒素吸着効率が高い体液浄化カラム用の繊維素材を提供することができる。
【図面の簡単な説明】
【図１】従来の２成分系紡糸方法で製造した繊維の断面を示す。
【図２】繊維表面からＡ成分に達するまでの距離を説明する図を示す。
【図３】本発明の製造方法で製造した繊維の断面の一例を示す。
【符号の説明】
１：島成分
２：海成分
３：繊維表面からＡ成分に達するまでの距離
４：島成分（Ａ成分）
５：海成分（Ｂ成分）
６：鞘成分（Ｂ成分）
【図１】
2004229867.tif 000005
【図２】
2004229867.tif 000006
【図３】
2004229867.tif 000007